(57)【要約】【課題】微細な電極間の導電接続に用いられ、フラックスを使用しない場合でも電極との接続が可能であり、かつ、充分な濡れ性、接続強度を実現することが可能な導電性微粒子、該導電性微粒子を用いてなる異方性導電材料、及び、導電接続構造体を提供する。【解決手段】錫又はその合金からなる導電性基材粒子、又は、最外層に錫又はその合金からなるハンダ層が形成された導電性基材粒子の表面にカルボン酸又はカルボン酸塩が付着している導電性微粒子。【選択図】なし【特許請求の範囲】
【請求項１】
錫又はその合金からなる導電性基材粒子、又は、最外層に錫又はその合金からなるハンダ層が形成された導電性基材粒子の表面にカルボン酸又はカルボン酸塩が付着していることを特徴とする導電性微粒子。
【請求項２】
カルボン酸又はカルボン酸塩は、モノカルボン酸、ジカルボン酸、トリカルボン酸、ヒドロキシカルボン酸、チオカルボン酸、アミノカルボン酸及びこれらの塩から選択される少なくとも１種であることを特徴とする請求項１記載の導電性微粒子。
【請求項３】
カルボン酸又はカルボン酸塩は、炭素数が５〜３０であることを特徴とする請求項１又は２記載の導電性微粒子。
【請求項４】
錫又はその合金からなる導電性基材粒子、又は、最外層に錫又はその合金からなるハンダ層が形成された導電性基材粒子の表面に、更に、リン酸塩又はリン酸エステルが付着していることを特徴とする請求項１、２又は３記載の導電性微粒子。
【請求項５】
錫又はその合金からなる導電性基材粒子、又は、最外層に錫又はその合金からなるハンダ層が形成された導電性基材粒子を、リン酸塩又はリン酸エステルの水溶液に含浸させた後、カルボン酸又はカルボン酸塩の水溶液に含浸させることにより得られることを特徴とする請求項４記載の導電性微粒子。
【請求項６】
請求項１、２、３、４又は５記載の導電性微粒子がバインダー樹脂に分散されてなることを特徴とする異方性導電材料。
【請求項７】
請求項１、２、３、４若しくは５記載の導電性微粒子、又は、請求項６記載の異方性導電材料を用いてなることを特徴とする導電接続構造体。
【発明の詳細な説明】
【技術分野】
【０００１】
本発明は、微細な電極間の導電接続に用いられ、フラックスを使用しない場合でも電極との接続が可能であり、かつ、充分な濡れ性、接続強度を実現することが可能な導電性微粒子、該導電性微粒子を用いてなる異方性導電材料、及び、導電接続構造体に関する。
【背景技術】
【０００２】
従来、電子回路基板において、ＩＣやＬＳＩは、電極をプリント基板にハンダ付けすることによって接続されていた。しかし、ハンダ付けでは、プリント基板と、ＩＣやＬＳＩとを効率的に接続することはできなかった。また、ハンダ付けでは、ＩＣやＬＳＩの実装密度を向上させることが困難であった。
これを解決するためにハンダを球状にした、いわゆる「ハンダボール」でＩＣやＬＳＩを基板に接続するＢＧＡ（ボールグリッドアレイ）が開発された。ＢＧＡを用いれば、チップ又は基板に実装されたハンダボールを高温で溶融させ、基板とチップとを接続することができる。したがって、電子回路基板の生産効率が改善され、チップの実装密度が向上した電子回路基板を製造することができる。
【０００３】
しかし、近年、基板の多層化が進み、多層基板は使用環境の影響を受けやすいことから、基板に歪みや伸縮が発生し、基板間の接続部に断線が発生するという問題があった。
例えば、ハンダボールを用いて、半導体が基板に接続されると、半導体と基板との線膨張係数が違うため、ハンダボールに応力が加わる。その結果、ハンダボールに亀裂が入り、断線することがあった。
【０００４】
このような問題に対し、特許文献１には、樹脂微粒子の表面に、導電性の高い金属が含まれる金属層が形成され、さらに、金属層の表面に、ハンダ層が形成された導電性微粒子が開示されている。このような導電性微粒子を用いれば、柔軟な樹脂微粒子が導電性微粒子に加わる応力を緩和することができる。また、導電性微粒子の最表面にハンダ層が形成されていることで、電極間を導電接続することが可能となる。
【０００５】
一方、導電性微粒子を電極に配置して接続する場合は、通常、濡れ性を改善させ、ハンダリフロー時の熱伝導を促進させることを目的として、電極表面にフラックスを塗布することが行われている。
しかしながら、フラックスを用いる場合は、電極との接続を行う前に塗布工程を行ったり、接続後に洗浄工程を行ったりする必要であり、工程が煩雑になるという課題があった。
また、フラックスの洗浄が不充分であると、その残渣によってマイグレーションを引き起こし、導通不良に至るといった問題があった。
【先行技術文献】
【特許文献】
【０００６】
【特許文献１】特開２００１−２２０６９１号公報
【発明の概要】
【発明が解決しようとする課題】
【０００７】
本発明は、微細な電極間の導電接続に用いられ、フラックスを使用しない場合でも電極との接続が可能であり、かつ、充分な濡れ性、接続強度を実現することが可能な導電性微粒子、該導電性微粒子を用いてなる異方性導電材料、及び、導電接続構造体を提供することを目的とする。
【課題を解決するための手段】
【０００８】
本発明は、錫又はその合金からなる導電性基材粒子、又は、最外層に錫又はその合金からなるハンダ層が形成された導電性基材粒子の表面にカルボン酸又はカルボン酸塩が付着している導電性微粒子である。
以下に本発明を詳述する。
【０００９】
本発明の導電性微粒子において用いられる導電性基材粒子は、錫又はその合金からなる導電性基材粒子であってもよく、コア粒子の最外層に錫又はその合金からなるハンダ層が形成された導電性基材粒子であってもよい。
【００１０】
上記錫又はその合金からなる導電性基材粒子、又は、錫又はその合金からなるハンダ層に用いられる錫の合金としては特に限定されず、鉛、金、銀、亜鉛、銅、ビスマス、アルミニウム、コバルト、インジウム、ニッケル、クロム、チタン、アンチモン、ゲルマニウム等から選ばれた１種又は２種以上の金属と錫との合金が挙げられる。これらのなかでは、Ｓｎ／Ｐｂ、Ｓｎ／Ｐｂ／Ａｇ、ＳＮ／Ｚｎ、Ｓｎ／Ａｇ、Ｓｎ／Ｓｂ、Ｓｎ／Ｃｕ、Ｓｎ／Ａｇ／Ｃｕ、Ｓｎ／Ａｕ、Ｓｎ／Ｂｉ／Ｐｂ、Ｓｎ／Ｉｎ／Ｂｉ、Ｓｎ／Ｐｂ／Ｃｕ、Ｓｎ／Ｐｂ／Ａｇ、Ｓｎ／Ａｇ／Ｃｕ／Ｎｉ等のいわゆるハンダと称される合金が好ましく、特に、Ｓｎ／Ｐｂ、Ｓｎ／Ａｇ、Ｓｎ／Ａｇ／Ｃｕが好ましい。
【００１１】
上記コア粒子としては、特に限定されず、樹脂微粒子の表面に金属又は合金からなるハンダ層が設けられたコア粒子、金属又は合金からなるコア粒子等が好適に用いられる。中でも樹脂微粒子の表面にハンダ層が設けられたコア粒子は、電子回路等の導電接続構造体に用いられた際に歪みや伸縮等の応力緩和性に優れており、高い信頼性が得られ易いため好適に用いられる。
【００１２】
上記コア粒子自体、又は、コア粒子のハンダ層を構成する金属又は合金としては、特に限定されず、通常のリフロー温度において安定であり、電気特性、機械的性質等に優れることから、ニッケル、銅、錫、Ｆｅ／Ｎｉ合金、Ｎｉ／Ｃｏ／Ｆｅ合金等が好適に用いられる。
【００１３】
上記コア粒子が、樹脂微粒子の表面に金属又は合金からなるハンダ層が設けられた微粒子である場合、上記ハンダ層の層の数は、１層であってもよく、多層であってもよい。例えば、ポリスチレン樹脂からなる樹脂微粒子の表面に、ニッケル層を形成し、更にその上に銅層や錫層を形成した構成等が挙げられる。上記ハンダ層の厚みは０．０１〜５００μｍが好ましく、さらに好ましくは０．１〜１００μｍである。ハンダ層の厚さが５００μｍを越えるとコア粒子を形成する樹脂による歪みや応力を緩和する効果が減少する傾向になり好ましくない。
【００１４】
上記樹脂微粒子を構成する樹脂としては、特に限定されず、例えば、スチレン、α−メチルスチレン、ｐ−メチルスチレン、ｐ−クロススチレン、クロロメチルスチレン等のスチレン誘導体、塩化ビニル、酢酸ビニル、プロピオン酸ビニルなどのビニルエステル類、アクリルニトリル等の不飽和ニトリル類、（メタ）アクリル酸メチル、（メタ）アクリル酸エチル、（メタ）アクリル酸ブチル、（メタ）アクリル酸２−エチルヘキシル、（メタ）アクリル酸ステアリル、エチレングリコール（メタ）アクリルレート、トリフルオロエチル（メタ）アクリルレート、ペンタフルオロプロピル（メタ）アクリレート、シクロヘキシル（メタ）アクリレート等の（メタ）アクリル酸エステル誘導体、フェノール類を重合したものが挙げられる。これら単量体は単独で用いてもよく、２種以上を併用してもよい。
【００１５】
また、上記樹脂微粒子の強度を上げるため、上記樹脂に架橋性単量体を加えることが好ましい。架橋単量体としては、特に限定されず、例えばジビニルベンゼン、ジビニルビフェニル、ジビニルナフタレン、ポリエチレングリコールジ（メタ）アクリレート、１．６−ヘキサンジオールジ（メタ）アクリレート、ネオｐンチルグリコールジ（メタ）あくりれート、トリメチロールプロパントリ（メタ）アクリレート、テトラメチロールメタントリトリ（メタ）アクリレート、テトラメチロールポロパテントラ（メタ）アクリレート、その他（メタ）アクリル酸誘導体、ジアリルフタレート及びその異性体、トリアリルイソシアヌレート及びその誘導体等が挙げられる。これら架橋性単量体は単独で用いてもよく、２種以上を併用してもよい。
【００１６】
上記樹脂微粒子の１０％Ｋ値の好ましい下限は１０００ＭＰａ、好ましい上限は１５０００ＭＰａである。上記１０％Ｋ値が１０００ＭＰａ未満であると、樹脂微粒子を圧縮変形させると、樹脂微粒子が破壊されることがある。上記１０％Ｋ値が１５０００ＭＰａを超えると、導電性微粒子が電極を傷つけることがある。上記１０％Ｋ値のより好ましい下限は２０００ＭＰａ、より好ましい上限は１００００ＭＰａである。
【００１７】
なお、上記１０％Ｋ値は、微小圧縮試験器（例えば、島津製作所社製「ＰＣＴ−２００」）を用い、樹脂微粒子を直径５０μｍのダイアモンド製円柱の平滑圧子端面で、圧縮速度２．６ｍＮ／秒、最大試験荷重１０ｇの条件下で圧縮した場合の圧縮変位（ｍｍ）を測定し、下記式により求めることができる。
Ｋ値（Ｎ／ｍｍ２）＝（３／√２）・Ｆ・Ｓ−３／２・Ｒ−１／２
Ｆ：樹脂微粒子の１０％圧縮変形における荷重値（Ｎ）
Ｓ：樹脂微粒子の１０％圧縮変形における圧縮変位（ｍｍ）
Ｒ：樹脂微粒子の半径（ｍｍ）
【００１８】
上記樹脂微粒子は、平均粒子径の好ましい下限が１０μｍ、好ましい上限が２０００μｍである。平均粒子径が１０μｍ未満であると、樹脂微粒子が凝集しやすく、凝集した樹脂微粒子を用いて得られた導電性微粒子は隣接する電極間を短絡させることがある。平均粒子径が２０００μｍを超えると、異方性導電材料に適した粒子径を超えてしまうことがある。上記平均粒子径のより好ましい下限は３０μｍ、より好ましい上限は１５００μｍである。上記平均粒子径の更に好ましい下限は５０μｍ、更に好ましい上限は１０００μｍである。
なお、上記樹脂微粒子の平均粒子径は、光学顕微鏡、又は、電子顕微鏡を用いて無作為に選んだ５０個の樹脂微粒子を観察して得られた直径の平均値を意味する。
【００１９】
また、上記樹脂微粒子は、ＣＶ値の好ましい上限が１５％である。ＣＶ値が１５％を超えると、導電性微粒子の接続信頼性が低下することがある。ＣＶ値のより好ましい上限は１０％である。なお、ＣＶ値は、標準偏差を平均粒子径で割った値の百分率（％）で示される数値である。
【００２０】
上記樹脂微粒子を作製する方法は特に限定されず、例えば、重合法による方法、高分子保護剤を用いる方法、界面活性剤を用いる方法等が挙げられる。
上記重合法による方法は特に限定されず、乳化重合、懸濁重合、シード重合、分散重合、分散シード重合等の重合法による方法が挙げられる。
【００２１】
本発明の導電性微粒子は、錫又はその合金からなる導電性基材粒子、又は、最外層に錫又はその合金からなるハンダ層が形成された導電性基材粒子の表面にカルボン酸又はカルボン酸塩が付着している。上記カルボン酸又はカルボン酸塩が付着していることで、フラックスを使用しなくてもハンダの濡れ性を確保することができ、基板等の電極の接続において、充分な接合強度を得ることができる。また、フラックスの塗布工程や、実装後の洗浄工程を省略することが可能になることから、工程及びその管理の簡略化が図れる。更に、フラックスの洗浄が不充分である場合のマイグレーションの問題や、導通不良の問題を効果的に防止することができる。
【００２２】
また、本発明の導電性微粒子は、上記カルボン酸又はカルボン酸塩を付着させた場合でも表面にべとつきが生じることがなく、導電性微粒子の取扱性を低下させない。
更に、上記カルボン酸又はカルボン酸塩が付着していることで、そのコーティング効果によって、大気中の酸素によってハンダ層が酸化することを防止することができる。
【００２３】
本発明の導電性微粒子は、錫又はその合金からなる導電性基材粒子、又は、最外層に錫又はその合金からなるハンダ層が形成された導電性基材粒子の表面に、更に、リン酸塩又はリン酸エステルが付着していることが好ましい。
上記リン酸塩又はリン酸エステルが付着していることで、導電性微粒子の実装時の濡れ性を向上させることができるとともに、酸化防止効果を更に高めて、導電性微粒子の経時変化を効果的に防止することができる。
【００２４】
本発明において、カルボン酸又はカルボン酸塩が付着しているとは、上記導電性基材粒子の表面にカルボン酸又はカルボン酸塩が存在している状態をいう。同様に、リン酸塩又はリン酸エステルが付着しているとは、上記導電性基材粒子の表面にリン酸塩又はリン酸エステルが存在している状態をいう。
【００２５】
上記カルボン酸としては、モノカルボン酸、ジカルボン酸、トリカルボン酸、ヒドロキシカルボン酸、チオカルボン酸、アミノカルボン酸等が挙げられる。
【００２６】
上記モノカルボン酸としては、例えば、パルミチン酸、ステアリン酸、ラウリル酸、ミリスチン酸、アラキン酸、オレイン酸、プロピオン酸等が挙げられる。
上記ジカルボン酸としては、例えば、ペンタデカン二酸、ヘキサデカン二酸、ヘプタデカン二酸、オクタデカン二酸、ノナデカン二酸、エイコサン二酸、シュウ酸、マロン酸、コハク酸、メサコン酸、セパミン酸、アジビン酸、マレイン酸、グルタル酸、テレフタル酸等が挙げられる。
上記トリカルボン酸としては、例えば、１，３，６−ヘキサントリカルボン酸、１，２，３−プロパントリカルボン酸、１，２，４−シクロヘキサントリカルボン酸、クエン酸等が挙げられる。
【００２７】
上記ヒドロキシカルボン酸としては、例えば、乳酸、ヒドロキシビバリン酸、ジメチロールプロピオン酸、クエン酸、リンゴ酸、グリセリン酸、酒石酸等が挙げられる。
上記チオカルボン酸としては、例えば、チオグリコール酸、３−メルカプトプロピオン酸、５−カルボキシ−１−ペンタンチオール、７−カルボキシ−１−ヘプタンチオール、１１−メルカプトウンデカン酸、１６−メルカプトウンヘキサンデカン酸等が挙げられる。
上記アミノカルボン酸としては、例えば、６−アミノヘキサン酸、１２−アミノラウリン酸、グルタミン酸等が挙げられる。
【００２８】
上記カルボン酸としては、炭素数が５〜３０であるカルボン酸を用いることが好ましく、炭素数が８〜２０であるカルボン酸を用いることがより好ましい。炭素数が上記範囲内のカルボン酸を用いることで、導電性微粒子表面での吸着が容易になる。その結果、導電性微粒子表面におけるカルボン酸の被覆率が向上され、実装時の濡れ性と経時変化が改善されることとなる。
【００２９】
上記カルボン酸のなかでも、下記一般式（１）に示す構造を有するカルボン酸を用いることが好ましい。このようなカルボン酸を用いることで、導電性微粒子表面への吸着と被覆が更に促進され、高酸素濃度雰囲気でのリフローにおいても優れた濡れ性を示すこととなる。
【００３０】
【化１】
2011009184.tif 000002
一般式（１）中、Ｘは、ＮＨ２、ＳＨ、ＣＯＯＨ、ＯＨ又はＨを表す。
【００３１】
上記カルボン酸塩としては、例えば、上記カルボン酸の塩が好ましく、具体的には例えば、パルミチン酸錫、ステアリン酸錫、酒石酸錫、クエン酸錫等の錫塩等が好ましい。
【００３２】
上記リン酸塩としては、例えば、リン酸二水素塩（ＭＨ２ＰＯ４）、リン酸一水素塩（Ｍ２ＨＰＯ４）、正リン酸塩（Ｍ３ＰＯ４）等を用いることが好ましい。なお、上記Ｍは、Ｎａ、Ｋ、又はＮＨ４を表す。
具体的には例えば、第３リン酸ソーダ（リン酸ナトリウム）、第２リン酸ナトリウム、第１リン酸ナトリウム、第１リン酸カリウム等が挙げられる。
【００３３】
上記リン酸エステルとしては、例えば、モノドデシルリン酸エステル、ジドデシルリン酸エステル、モノテトラデシルリン酸エステル、ジテトラデシルリン酸エステル、モノヘキサデシルリン酸エステル、ジヘキサデシルリン酸エステル等が挙げられる。
【００３４】
上記導電性基材粒子の表面に付着されたカルボン酸又はカルボン酸塩は赤外線吸収スペクトル（以下ＩＲともいう）又はガスクロマトグラフ−マスペクトル（以下ＧＣ−ＭＳともいう）の分析により確認される。また、上記導電性基材粒子の表面に付着されたリン酸塩又はリン酸エステルは、高周波誘導プラズマ発光分析（ＩＣＰ）によりリン含有量から測定することができる。
【００３５】
本発明の導電性微粒子の製造方法は特に限定されず、例えば、以下の方法により製造することができる。特に、最外層に錫又はその合金からなるハンダ層が形成された導電性基材粒子の表面にカルボン酸又はカルボン酸塩と、リン酸塩又はリン酸エステルとが付着している導電性微粒子を製造する方法について説明する。
【００３６】
最外層に錫又はその合金からなるハンダ層が形成された導電性基材粒子を形成する方法としては、例えば、樹脂微粒子の表面に金属層を形成した後、上記金属層の表面に錫を含有するハンダ層を形成する方法が挙げられる。
【００３７】
上記樹脂微粒子の表面に金属層を形成する方法としては、例えば、下記の二つの方法が適用できる。
方法１は、無電解銅メッキ法により、樹脂微粒子の表面に適切な厚みを有する銅層を形成することにより銅を含有する金属層とする方法である。
また、方法２は、樹脂微粒子の表面に無電解メッキ法により下地メッキ層としてニッケル層（以下、下地ニッケルメッキ層ともいう）を形成し、この下地ニッケルメッキ層の表面に銅を含有する金属層を形成する方法である。
上記銅を含有する金属層を形成させる方法は特に限定されず、例えば、電解メッキ法、無電解メッキ法等による方法が挙げられる。
【００３８】
次に、上記金属層の表面に錫を含有するハンダ層を形成する。
上記ハンダ層を形成させる方法は特に限定されず、例えば、電解メッキ法による方法が挙げられる。
【００３９】
次に、ハンダ層の表面にカルボン酸又はカルボン酸塩と、リン酸塩又はリン酸エステルとを付着させる。
上記ハンダ層の表面にカルボン酸又はカルボン酸塩を付着させる方法としては、例えば、ハンダ層を形成した粒子をカルボン酸又はカルボン酸塩の溶液に浸漬させる方法、ハンダ層を形成した粒子を自由落下させ、カルボン酸又はカルボン酸塩の溶液を吹き付ける方法等が挙げられる。
【００４０】
上記ハンダ層を形成した粒子をカルボン酸又はカルボン酸塩の溶液に浸漬させる方法では、例えば、ハンダ層を形成した粒子を浸漬したカルボン酸又はカルボン酸塩の溶液を所定時間攪拌することにより、ハンダ層の表面にカルボン酸又はカルボン酸塩を析出させる。この場合、カルボン酸又はカルボン酸塩の付着量は、溶液の濃度、ハンダ層を形成した粒子の添加量、撹拌時間等により制御される。表面にカルボン酸又はカルボン酸塩を付着させた後は、溶液から取り出して乾燥させ、溶媒を除去する。
【００４１】
上記ハンダ層を形成した粒子をカルボン酸又はカルボン酸塩の溶液に浸漬させる方法では、上記ハンダ層を形成した粒子に超音波を加える工程や、浸漬後の溶液を流動させる工程を行ってもよい。このような工程を行うことで、より効率的にカルボン酸又はカルボン酸塩をハンダ層に付着させることができる。なお、このような方法では、振動数や流動時間等を変更することで、カルボン酸又はカルボン酸塩の付着量を制御することができる。
【００４２】
上記カルボン酸又はカルボン酸塩の溶液に用いる溶剤としては、例えば、メタノール、エタノール、イソプロパノール、アセトン、エチルエテール、ベンゼン、トルエン、テトラヒドロフラン等の有機溶媒が挙げられる。また、ケロシン等の石油系溶剤を用いてもよい。
【００４３】
上記ハンダ層を形成した粒子を自由落下させ、カルボン酸又はカルボン酸塩の溶液を吹き付ける方法としては、具体的には例えば、連続して落下する粒子に、カルボン酸又はカルボン酸塩の溶液を、吹き付け装置を用いて霧状に吹き付けてハンダ層の表面に溶液が付着させ、加熱等を行うことにより、溶媒が蒸発させることで、カルボン酸又はカルボン酸塩が付着した導電性微粒子が製造される。
【００４４】
上記導電性微粒子を製造する方法では、カルボン酸又はカルボン酸塩を付着させる前に、リン酸塩又はリン酸エステルを付着させることが好ましい。
上記カルボン酸又はカルボン酸塩を付着させることで、窒素雰囲気における実装時の濡れ性は充分に向上するが、リフロー時における雰囲気中の酸素濃度が５００ｐｐｍ等のように高い場合には濡れ性がやや低下することがあった。これに対して、カルボン酸又はカルボン酸塩を付着させる前に、リン酸塩又はリン酸エステルを付着させることで、リフロー時における雰囲気中の酸素濃度が高い場合であっても、極めて優れた濡れ性を実現することが可能となる。
【００４５】
上記リン酸塩又はリン酸エステルを付着させる方法としては、例えば、リン酸塩又はリン酸エステルの水溶液に含浸させる方法、リン酸塩又はリン酸エステルの水溶液を導電性微粒子表面へ吹き付ける方法等が挙げられる。
【００４６】
本発明の導電性微粒子をバインダー樹脂に分散させることにより異方性導電材料を製造することができる。このような異方性導電材料もまた、本発明の１つである。
【００４７】
本発明の異方性導電材料は、例えば、異方性導電ペースト、異方性導電インク、異方性導電粘着剤、異方性導電フィルム、異方性導電シート等が挙げられる。
【００４８】
上記バインダー樹脂は特に限定されないが、ビニル樹脂、熱可塑性樹脂、硬化性樹脂、熱可塑性ブロック共重合体、エラストマー等が挙げられる。
上記ビニル樹脂は特に限定されないが、酢酸ビニル樹脂、アクリル樹脂、スチレン樹脂等が挙げられる。上記熱可塑性樹脂は特に限定されないが、ポリオレフィン樹脂、エチレン−酢酸ビニル共重合体、ポリアミド樹脂等が挙げられる。上記硬化性樹脂は特に限定されないが、エポキシ樹脂、ウレタン樹脂、ポリイミド樹脂、不飽和ポリエステル樹脂等が挙げられる。上記熱可塑性ブロック共重合体は特に限定されないが、スチレン−ブタジエン−スチレンブロック共重合体、スチレン−イソプレン−スチレンブロック共重合体、スチレン−ブタジエン−スチレンブロック共重合体の水素添加物、スチレン−イソプレン−スチレンブロック共重合体の水素添加物等が挙げられる。これらの樹脂は、単独で用いられてもよいし、２種以上が併用されてもよい。
また、上記硬化性樹脂は、常温硬化型樹脂、熱硬化型樹脂、光硬化型樹脂、湿気硬化型樹脂のいずれの硬化型樹脂であってもよい。
【００４９】
本発明の異方性導電材料は、必要に応じて、例えば、充填剤、可塑剤、粘接着性向上剤、酸化防止剤、熱安定剤、光安定剤、紫外線吸収剤、着色剤、難燃剤、有機溶媒等の各種添加剤を含有してもよい。
【００５０】
本発明の異方性導電材料の製造方法は特に限定されず、例えば、上記バインダー樹脂中に本発明の導電性微粒子を添加し、均一に混合して分散させ、異方性導電ペースト、異方性導電インク、異方性導電粘着剤等を製造する方法が挙げられる。また、本発明の異方性導電材料の製造方法として、上記バインダー樹脂中に本発明の導電性微粒子を添加し、均一に分散させるか、又は、加熱溶解させて、離型紙や離型フィルム等の離型材の離型処理面に所定の厚さとなるように塗工し、必要に応じて乾燥や冷却等を行って、異方性導電フィルム、異方性導電シート等を製造する方法も挙げられる。なお、異方性導電材料の種類に対応して、適宜の製造方法を選択することができる。
また、上記バインダー樹脂と、本発明の導電性微粒子とを混合することなく、別々に用いて異方性導電材料としてもよい。
【００５１】
本発明の導電性微粒子又は本発明の異方性導電材料を用いてなる導電接続構造体もまた、本発明の１つである。
【００５２】
本発明の導電接続構造体は、一対の回路基板間に、本発明の導電性微粒子又は本発明の異方性導電材料を充填することにより、一対の回路基板間を接続させた導電接続構造体である。
【発明の効果】
【００５３】
本発明によれば、微細な電極間の導電接続に用いられ、フラックスを使用しない場合でも電極との接続が可能であり、かつ、充分な濡れ性、接続強度を実現することが可能な導電性微粒子、該導電性微粒子を用いてなる異方性導電材料、及び、導電接続構造体を提供することができる。
【発明を実施するための形態】
【００５４】
以下に実施例を掲げて本発明を更に詳しく説明するが、本発明はこれら実施例のみに限定されない。
【００５５】
（実施例１）
（１）樹脂微粒子の作製
ジビニルベンゼン５０重量部と、テトラメチロールメタンテトラアクリレート５０重量部とを共重合させ、樹脂微粒子（平均粒子径２４０μｍ、ＣＶ値０．４２％）を作製した。
【００５６】
（２）導電性微粒子の作製
得られた樹脂微粒子を無電解ニッケルメッキし、樹脂微粒子の表面に厚さ０．３μｍの下地ニッケルメッキ層を形成させた。次いで、下地ニッケルメッキ層が形成された樹脂微粒子を電解銅メッキすることにより、厚さ１０μｍの銅層を形成させた。更に、電解メッキをすることにより、厚さ２５μｍの錫、及び、銀を含有するハンダ層を形成させた。次いで、電解メッキ液を濾過し、得られた粒子を水で洗浄した後、５０℃の真空乾燥機で乾燥させ、樹脂微粒子の表面に、銅層、ハンダ層が順次形成された導電性基材粒子を得た。
【００５７】
樹脂微粒子の表面に、銅層、ハンダ層が順次形成された導電性基材粒子５０ｇを、エタノール１００ｍｌにパルミチン酸０．５ｇを添加した溶液に添加し、マグネットスターラを用いて約８００ｒｐｍで１時間撹拌した。
その後、さらに溶液と、得られた導電性微粒子とを分別し、導電性微粒子を３０℃に保持した乾燥機で３時間乾燥させることにより、ハンダ層の表面にパルミチン酸が付着した導電性微粒子を得た。
【００５８】
（実施例２）
エタノール１００ｍｌにステアリン酸０．５ｇを添加した溶液を用いたこと以外は実施例１と同様に、ハンダ層の表面にステアリン酸が付着した導電性微粒子を得た。
【００５９】
（実施例３）
エタノール１００ｍｌに酒石酸０．５ｇを添加した溶液を用いたこと以外は実施例１と同様に、ハンダ層の表面に酒石酸が付着した導電性微粒子を得た。
【００６０】
（実施例４）
エタノール１００ｍｌにクエン酸０．５ｇを添加した溶液を用いたこと以外は実施例１と同様に、ハンダ層の表面にクエン酸が付着した導電性微粒子を得た。
【００６１】
（実施例５）
エタノール１００ｍｌにステアリン酸錫０．１ｇを添加した溶液を用いたこと以外は実施例１と同様に、ハンダ層の表面にステアリン酸錫が付着した導電性微粒子を得た。
【００６２】
（実施例６）
エタノール１００ｍｌにオクタデカン二酸０．１ｇを添加した溶液を用いたこと以外は実施例１と同様に、ハンダ層の表面にオクタデカン二酸が付着した導電性微粒子を得た。
【００６３】
（実施例７）
エタノール１００ｍｌに１１−メルカプトウンデカン酸０．１ｇを添加した溶液を用いたこと以外は実施例１と同様に、ハンダ層の表面に１１−メルカプトウンデカン酸が付着した導電性微粒子を得た。
【００６４】
（実施例８）
エタノール１００ｍｌに１２−アミノラウリン酸０．１ｇを添加した溶液を用いたこと以外は実施例１と同様に、ハンダ層の表面に１２−アミノラウリン酸が付着した導電性微粒子を得た。
【００６５】
（実施例９）
エタノール１００ｍｌに１６−メルカプトンヘキサンデカン酸０．１ｇを添加した溶液を用いたこと以外は実施例１と同様に、ハンダ層の表面に１６−メルカプトンヘキサンデカン酸が付着した導電性微粒子を得た。
【００６６】
（実施例１０）
実施例１と同様な方法で作製した導電性基材粒子５０ｇを、１０重量％希硫酸１００ｍｌ中で洗浄した後、濃度が１重量％の第３リン酸ソーダの水溶液（温度４０℃）に１５分間超音波をかけながら浸漬した。
その後、粒子をろ過し、純水で洗浄した後、エタノール１００ｍｌにパルミチン酸０．５ｇを添加した溶液（温度５０℃）に１５分間浸漬した。
溶液と導電性微粒子を分別した後に、３０℃の真空乾燥機にて３時間乾燥させることにより、ハンダ層の表面に第３リン酸ソーダとパルミチン酸が付着した導電性微粒子を得た。
【００６７】
（実施例１１）
エタノール１００ｍｌにステアリン酸０．５ｇを添加した溶液を用いたこと以外は実施例１０と同様に、ハンダ層の表面に第３リン酸ソーダとステアリン酸が付着した導電性微粒子を得た。
【００６８】
（実施例１２）
エタノール１００ｍｌに酒石酸０．５ｇを添加した溶液を用いたこと以外は実施例１０と同様に、ハンダ層の表面に第３リン酸ソーダと酒石酸が付着した導電性微粒子を得た。
【００６９】
（実施例１３）
エタノール１００ｍｌにクエン酸０．５ｇを添加した溶液を用いたこと以外は実施例１０と同様に、ハンダ層の表面に第３リン酸ソーダとクエン酸が付着した導電性微粒子を得た。
【００７０】
（実施例１４）
エタノール１００ｍｌにステアリン酸錫０．５ｇを添加した溶液を用いたこと以外は実施例１０と同様に、ハンダ層の表面に第３リン酸ソーダとステアリン酸錫が付着した導電性微粒子を得た。
【００７１】
（実施例１５）
エタノール１００ｍｌにオクタデカン二酸０．５ｇを添加した溶液を用いたこと以外は実施例１０と同様に、ハンダ層の表面に第３リン酸ソーダとオクタデカン二酸が付着した導電性微粒子を得た。
【００７２】
（実施例１６）
エタノール１００ｍｌに１１−メルカプトウンデカン酸０．５ｇを添加した溶液を用いたこと以外は実施例１０と同様に、ハンダ層の表面に第３リン酸ソーダと１１−メルカプトウンデカン酸が付着した導電性微粒子を得た。
【００７３】
（実施例１７）
エタノール１００ｍｌに１２−アミノラウリン酸０．５ｇを添加した溶液を用いたこと以外は実施例１０と同様に、ハンダ層の表面に第３リン酸ソーダと１２−アミノラウリン酸が付着した導電性微粒子を得た。
【００７４】
（実施例１８）
エタノール１００ｍｌに１６−メルカプトンヘキサンデカン酸０．５ｇを添加した溶液を用いたこと以外は実施例１０と同様に、ハンダ層の表面に第３リン酸ソーダと１６−メルカプトンヘキサンデカン酸が付着した導電性微粒子を得た。
【００７５】
（実施例１９）
第３リン酸ソーダの代わりに、リン酸モノドデシル二ナトリウムを用いた以外は実施例１５と同様な方法で、ハンダ層の表面にリン酸モノドデシルナトリウムとオクタデカン二酸が付着した導電性微粒子を得た。
【００７６】
（実施例２０）
基材粒子として、錫、銀、及び、銅で構成されるハンダボール（千住金属工業社製「Ｍ７０５」、平均粒子径３００μｍ、錫：銀：銅＝９６．５重量％：３重量％：０．５重量％）を用いた以外には実施例１５と同様に、第３リン酸ソーダとオクタデカン二酸が付着した導電性微粒子を得た。
【００７７】
（比較例１）
ハンダ層表面へのパルミチン酸付着工程を行わなかったこと以外は、実施例１と同様にして導電性微粒子を作製した。
【００７８】
（比較例２）
エタノール１００ｍｌにパルミチン酸０．５ｇを添加した溶液（温度５０℃）に浸漬する工程を行わなかったこと以外は、実施例１０と同様にして導電性微粒子を作製した。
【００７９】
（比較例３）
錫、銀、及び、銅で構成されるハンダボール（千住金属工業社製「Ｍ７０５」平均粒子径３００μｍ（錫：銀：銅＝９６．５重量％：３重量％：０．５重量％））を導電性微粒子として用いた。
【００８０】
＜評価＞
実施例１〜２０及び比較例１〜３で得られた導電性微粒子について以下の評価を行った。結果を表１に示した。
【００８１】
（１）導電性微粒子の外観観察
実施例１〜２０で得られた導電性微粒子各５０個について、実体顕微鏡（×１００倍）を用いて外観観察を行った。評価は、比較例１を基準として、変化がないものを○、変化があるものを×とした。なお、それぞれの実施例について各５０個の導電性微粒子を評価した。
【００８２】
（２）濡れ性
実施例１〜２０及び比較例１〜３で得られた導電性微粒子を、フラックスを使用せずに基板の電極ランド（ランドサイズ：２８０μｍ、ピン数：１１２）に搭載し、ピーク温度２５０℃、酸素濃度１００ｐｐｍ以下、３００ｐｐｍ、５００ｐｐｍの窒素雰囲気にてリフローを行い、電極表面にハンダが溶融し、完全に電極表面を覆っている導電性微粒子の数を、実体顕微鏡（×１００倍）で観察、確認し、下記基準で評価した。
◎：１１２個中１１２個が完全に電極表面を覆っている。
○：１１２個中９２〜１１１個が完全に電極表面を覆っている。
△：１１２個中７２〜９１個が完全に電極表面を覆っている。
×：完全に電極表面を覆っている個数が７１個以下
なお、それぞれの実施例について各５０個の導電性微粒子を評価した。
【００８３】
（３）べとつき感
実施例１〜２０で得られた導電性微粒子について、導電性微粒子同士のくっつきがないかを確認した。くっつきがない場合を○、くっつきがある場合×とした。なお、それぞれの実施例について各１万個の導電性微粒子を評価した。
【００８４】
（４）接合強度
（２）の濡れ性評価で得られた基板に搭載、酸素濃度が１００ｐｐｍ以下の窒素雰囲気でリフローしたの導電性微粒子について、ボールシェア強度テスター（Ｄａｇｅ社製、ボンドテスター４０００）を使用してシェア強度を測定し、各５０個について得られた測定値の算術平均値を算出した。  
【００８５】
【表１】
2011009184.tif 000003
【産業上の利用可能性】
【００８６】
本発明によれば、微細な電極間の導電接続に用いられ、フラックスを使用しない場合でも電極との接続が可能であり、かつ、充分な濡れ性、接続強度を実現することが可能な導電性微粒子、該導電性微粒子を用いてなる異方性導電材料、及び、導電接続構造体を提供することができる。